(57)【要約】【課題】感光層中における分散性に優れ、電荷発生剤として電子写真感光体に対して含有させた場合には、感度特性及び露光メモリ特性を効果的に向上させることができるチタニルフタロシアニン結晶、及びその効率的な製造方法を提供する。【解決手段】ＣｕＫα特性Ｘ線回折スペクトルにおいて、ブラッグ角２θ±０．３°＝９．５及び２７．２°に主ピークを有するチタニルフタロシアニン結晶及びその製造方法であって、当該チタニルフタロシアニン結晶０．３ｇを、伝導度水２０ｇに対して加え、２３±３℃の環境下にて９０秒間超音波分散（周波数：１８ｋＨｚ）を行って得た分散液のろ液における電気伝導度が、０．６〜２．４μＳの範囲内の値である。【選択図】図９
2010008749.tif 000002
【特許請求の範囲】
【請求項１】
ＣｕＫα特性Ｘ線回折スペクトルにおいて、ブラッグ角２θ±０．３°＝９．５及び２７．２°に主ピークを有するチタニルフタロシアニン結晶であって、
当該チタニルフタロシアニン結晶０．３ｇを、水２０ｇに対して加え、２３±３℃の環境下にて９０秒間超音波分散（周波数：１８ｋＨｚ）を行って得た分散液のろ液における電気伝導度が、０．６〜２．４μＳ／ｃｍの範囲内の値であることを特徴とするチタニルフタロシアニン結晶。
【請求項２】
前記チタニルフタロシアニン結晶０．１ｇを、メタノール４ｇ及びジメチルホルムアミド４ｇからなる混合溶媒に対して加え、２３±３℃の環境下にて１時間超音波分散（周波数４７ｋＨｚ）を行って得た分散液のろ液における波長３２３．５ｎｍの光に対する吸光度が、０．０２〜０．１２の範囲内の値であることを特徴とする請求項１に記載のチタニルフタロシアニン結晶。
【請求項３】
前記チタニルフタロシアニン結晶０．１ｇを、メタノール４ｇ及びジメチルホルムアミド４ｇからなる混合溶媒に対して加え、２３±３℃の環境下にて１時間超音波分散（周波数４７ｋＨｚ）を行って得た分散液のろ液における波長４００ｎｍの光に対する吸光度が、０〜０．０４の範囲内の値であることを特徴とする請求項１または２に記載のチタニルフタロシアニン結晶。
【請求項４】
前記ＣｕＫα特性Ｘ線回折スペクトルにおいて、ブラッグ角２θ±０．３°＝７．２°におけるピーク強度Ａと、９．５°におけるピーク強度Ｂと、の比率Ａ／Ｂが、０．０５〜０．２５の範囲内の値であることを特徴とする請求項１〜３のいずれか一項に記載のチタニルフタロシアニン結晶。
【請求項５】
ＣｕＫα特性Ｘ線回折スペクトルにおいて、ブラッグ角２θ±０．３°＝９．５及び２７．２°に主ピークを有するチタニルフタロシアニン結晶であって、当該チタニルフタロシアニン結晶０．３ｇを、水２０ｇに対して加え、２３±３℃の環境下にて９０秒間超音波分散（周波数：１８ｋＨｚ）を行って得た分散液のろ液における電気伝導度が、０．６〜２．４μＳ／ｃｍの範囲内の値であるチタニルフタロシアニン結晶の製造方法であって、
下記工程（ａ）〜（ｇ）を含むことを特徴とするチタニルフタロシアニン結晶の製造方法。
（ａ）粗チタニルフタロシアニン結晶を酸に対して溶解し、チタニルフタロシアニン溶液を得る工程
（ｂ）前記チタニルフタロシアニン溶液を貧溶媒中に滴下してウェットケーキを得る工程
（ｃ）前記ウェットケーキを炭素数１〜４のアルコールによって洗浄する工程
（ｄ）洗浄後の前記ウェットケーキを非水系溶媒中で加熱撹拌して、初期チタニルフタロシアニン結晶を得る工程
（ｅ）得られた初期チタニルフタロシアニン結晶を、炭素数１〜４のアルコールによって洗浄する工程
（ｆ）洗浄後の初期チタニルフタロシアニン結晶を微粉砕した後、非水系溶媒中で加熱撹拌して、チタニルフタロシアニン結晶を得る工程
（ｇ）得られたチタニルフタロシアニン結晶を、炭素数１〜４のアルコールによって洗浄する工程
【請求項６】
前記（ｄ）工程及び（ｆ）工程における非水系溶媒中での加熱撹拌時間の合計を４〜９６時間の範囲内の値とすることを特徴とする請求項５に記載のチタニルフタロシアニン結晶の製造方法。
【請求項７】
前記（ｄ）工程及び（ｆ）工程における非水系溶媒中での加熱撹拌時間を、それぞれ２〜９６時間の範囲内の値とすることを特徴とする請求項５または６に記載のチタニルフタロシアニン結晶の製造方法。
【請求項８】
前記（ｄ）工程及び（ｆ）工程における非水系溶媒中での加熱撹拌温度を、それぞれ３０〜１００℃の範囲内の値とすることを特徴とする請求項５〜７のいずれか一項に記載のチタニルフタロシアニン結晶の製造方法。
【請求項９】
前記（ｄ）工程及び（ｆ）工程における非水系溶媒中での加熱撹拌における撹拌速度を３０〜１８０ｒｐｍの範囲内の値とすることを特徴とする請求項５〜８のいずれか一項に記載のチタニルフタロシアニン結晶の製造方法。
【発明の詳細な説明】
【技術分野】
【０００１】
本発明は、チタニルフタロシアニン結晶及びチタニルフタロシアニン結晶の製造方法に関する。特に、電子写真感光体における電荷発生剤として使用した場合に、感度特性及び露光メモリ特性を効果的に向上させることができるチタニルフタロシアニン結晶、及びその効率的な製造方法に関する。
【背景技術】
【０００２】
一般に、複写機やレーザープリンター等の電子写真機器において使用される電子写真感光体には、近年、低価格や低環境汚染性等の要求から、有機感光体が多く用いられている。このような有機感光体において使用される電荷発生剤としては、半導体レーザーや赤外線ＬＥＤなどから照射される赤外ないし近赤外の波長の光に感応するフタロシアニン系顔料が広く使用されている。
また、かかるフタロシアニン系顔料には、その化学構造によって、無金属フタロシアニン化合物、銅フタロシアニン化合物、チタニルフタロシアニン化合物等が存在するとともに、それぞれのフタロシアニン化合物が、その製造条件の違いによって種々の結晶型を採り得ることが知られている。
このように結晶型が異なる多数種のフタロシアニン化合物結晶が存在する中で、電荷発生剤として、Ｙ型結晶構造を有するチタニルフタロシアニン結晶を使用した電子写真感光体を製造した場合、他の結晶型のチタニルフタロシアニン結晶を使用した場合と比較して、電子写真感光体における電気特性が向上することが知られている（例えば、特許文献１）。
【特許文献１】特開昭６４−１７０６６号公報（特許請求の範囲）
【発明の開示】
【発明が解決しようとする課題】
【０００３】
しかしながら、特許文献１に開示されているチタニルフタロシアニン結晶は、感光層中における分散性が低いという問題が見られた。その結果、かかるチタニルフタロシアニン結晶を電荷発生剤として使用した電子写真感光体においては、感度の低下や、露光メモリの発生といった問題が見られた。
【０００４】
そこで、本発明者は、上述した問題に鑑み、鋭意検討したところ、チタニルフタロシアニン結晶を水に対して所定の条件下にて分散させた分散液のろ液における電気伝導度を、所定の範囲内の値とすることにより、感光層中における分散性に優れたチタニルフタロシアニン結晶を得ることができることを見出した。
すなわち、本発明の目的は、感光層中における分散性に優れ、電荷発生剤として電子写真感光体に対して含有させた場合には、感度特性及び露光メモリ特性を効果的に向上させることができるチタニルフタロシアニン結晶、及びその効率的な製造方法を提供することにある。
【課題を解決するための手段】
【０００５】
本発明によれば、ＣｕＫα特性Ｘ線回折スペクトルにおいて、ブラッグ角２θ±０．３°＝９．５及び２７．２°に主ピークを有するチタニルフタロシアニン結晶であって、当該チタニルフタロシアニン結晶０．３ｇを、水２０ｇに対して加え、２３±３℃の環境下にて９０秒間超音波分散（周波数：１８ｋＨｚ）を行って得た分散液のろ液における電気伝導度が、０．６〜２．４μＳ／ｃｍの範囲内の値であることを特徴とするチタニルフタロシアニン結晶が提供され、上述した問題を解決することができる。
すなわち、チタニルフタロシアニン結晶を水に対して所定の条件下にて分散させた分散液のろ液における電気伝導度を、所定の範囲内の値とすることにより、感光層中における分散性に優れたチタニルフタロシアニン結晶を得ることができる。
したがって、かかるチタニルフタロシアニン結晶を、電荷発生剤として電子写真感光体に対して含有させた場合には、感度特性及び露光メモリ特性を効果的に向上させることができる。
なお、上述した所定のろ液における電気伝導度と、感光層中におけるチタニルフタロシアニン結晶の分散性と、の関係としては、所定のろ液における電気伝導度が、チタニルフタロシアニン結晶の表面特性、例えば、表面積や、表面部分における結晶構造等を反映しているものと推測される。
【０００６】
また、本発明のチタニルフタロシアニン結晶を構成するにあたり、チタニルフタロシアニン結晶０．１ｇを、メタノール４ｇ及びジメチルホルムアミド４ｇからなる混合溶媒に対して加え、２３±３℃の環境下にて１時間超音波分散（周波数４７ｋＨｚ）を行って得た分散液のろ液における波長３２３．５ｎｍの光に対する吸光度が、０．０２〜０．１２の範囲内の値であることが好ましい。
このように構成することにより、感光層中におけるチタニルフタロシアニン結晶の分散性を、より向上させることができる。
【０００７】
また、本発明のチタニルフタロシアニン結晶を構成するにあたり、チタニルフタロシアニン結晶０．１ｇを、メタノール４ｇ及びジメチルホルムアミド４ｇからなる混合溶媒に対して加え、２３±３℃の環境下にて１時間超音波分散（周波数４７ｋＨｚ）を行って得た分散液のろ液における波長４００ｎｍの光に対する吸光度が、０〜０．０４の範囲内の値であることが好ましい。
このように構成することにより、感光層中におけるチタニルフタロシアニン結晶の分散性を、さらに向上させることができる。
【０００８】
また、本発明のチタニルフタロシアニン結晶を構成するにあたり、ＣｕＫα特性Ｘ線スペクトルにおいて、ブラッグ角２θ±０．３°＝７．２°におけるピーク強度Ａと、９．５°におけるピーク強度Ｂと、の比率Ａ／Ｂが、０．０５〜０．２５の範囲内の値であることが好ましい。
このように構成することにより、感光層中におけるチタニルフタロシアニン結晶の分散性を、さらに向上させることができるばかりか、結晶安定性を向上させることができる。
【０００９】
また、本発明の別の態様は、ＣｕＫα特性Ｘ線回折スペクトルにおいて、ブラッグ角２θ±０．３°＝９．５及び２７．２°に主ピークを有するチタニルフタロシアニン結晶であって、当該チタニルフタロシアニン結晶０．３ｇを、水２０ｇに対して加え、２３±３℃の環境下にて９０秒間超音波分散（周波数：１８ｋＨｚ）を行って得た分散液のろ液における電気伝導度が、０．６〜２．４μＳ／ｃｍの範囲内の値であるチタニルフタロシアニン結晶の製造方法であって、下記工程（ａ）〜（ｇ）を含むことを特徴とするチタニルフタロシアニン結晶の製造方法である。
（ａ）粗チタニルフタロシアニン結晶を酸に対して溶解し、チタニルフタロシアニン溶液を得る工程
（ｂ）チタニルフタロシアニン溶液を貧溶媒中に滴下してウェットケーキを得る工程
（ｃ）ウェットケーキを炭素数１〜４のアルコールによって洗浄する工程
（ｄ）洗浄後のウェットケーキを非水系溶媒中で加熱撹拌して、初期チタニルフタロシアニン結晶を得る工程
（ｅ）得られた初期チタニルフタロシアニン結晶を、炭素数１〜４のアルコールによって洗浄する工程
（ｆ）洗浄後の初期チタニルフタロシアニン結晶を微粉砕した後、非水系溶媒中で加熱撹拌して、チタニルフタロシアニン結晶を得る工程
（ｇ）得られたチタニルフタロシアニン結晶を、炭素数１〜４のアルコールによって洗浄する工程
すなわち、（ｄ）工程において非水系溶媒中で撹拌することにより得られた初期チタニルフタロシアニン結晶を、所定のアルコールで洗浄した後、（ｆ）工程において、微粉砕後さらにもう一度非水系溶媒中で撹拌することにより、所定のろ液における電気伝導度を、効率的に所定の範囲内の値とすることができる。
【００１０】
また、本発明のチタニルフタロシアニン結晶の製造方法を実施するにあたり、（ｄ）工程及び（ｆ）工程における非水系溶媒中での加熱撹拌時間の合計を４〜９６時間の範囲内の値とすることが好ましい。
このように実施することにより、所定のろ液における電気伝導度を、より効率的に所定の範囲内の値とすることができるとともに、結晶安定性を向上させることができる。
【００１１】
また、本発明のチタニルフタロシアニン結晶の製造方法を実施するにあたり、（ｄ）工程及び（ｆ）工程における非水系溶媒中での加熱撹拌時間を、それぞれ２〜９６時間の範囲内の値とすることが好ましい。
このように実施することにより、所定のろ液における電気伝導度を、さらに効率的に所定の範囲内の値とすることができる。
【００１２】
また、本発明のチタニルフタロシアニン結晶の製造方法を実施するにあたり、（ｄ）工程及び（ｆ）工程における非水系溶媒中での加熱撹拌温度を、それぞれ３０〜１００℃の範囲内の値とすることが好ましい。
このように実施することにより、結晶型の変換効率を、より向上させることができる。
【００１３】
また、本発明のチタニルフタロシアニン結晶の製造方法を実施するにあたり、（ｄ）工程及び（ｆ）工程における非水系溶媒中での加熱撹拌における撹拌速度を３０〜１８０ｒｐｍの範囲内の値とすることが好ましい。
このように実施することにより、結晶型の変換効率を、さらに向上させることができる。
【発明を実施するための最良の形態】
【００１４】
［第１の実施形態］
本発明の第１の実施形態は、ＣｕＫα特性Ｘ線回折スペクトルにおいて、ブラッグ角２θ±０．３°＝９．５及び２７．２°に主ピークを有するチタニルフタロシアニン結晶であって、当該チタニルフタロシアニン結晶０．３ｇを、水２０ｇに対して加え、２３±３℃の環境下にて９０秒間超音波分散（周波数：１８ｋＨｚ）を行って得た分散液のろ液における電気伝導度が、０．６〜２．４μＳ／ｃｍの範囲内の値であることを特徴とするチタニルフタロシアニン結晶である。
以下、第１の実施形態としてのチタニルフタロシアニン結晶について、具体的に説明する。
【００１５】
１．チタニルフタロシアニン化合物
本発明のチタニルフタロシアニン結晶を構成するチタニルフタロシアニン化合物としては、下記一般式（１）で表される化合物であることが好ましい。
この理由は、このような構造のチタニルフタロシアニン化合物であれば、チタニルフタロシアニン結晶の安定性をさらに向上させることができるばかりでなく、そのようなチタニルフタロシアニン結晶を安定して製造することができるためである。
また、特に、チタニルフタロシアニン化合物の構造が、下記一般式（２）で表されることが好ましい。その中でも特に、下記式（３）で表される無置換のチタニルフタロシアニン化合物であることが好ましい。
この理由は、このような構造のチタニルフタロシアニン化合物を用いることによって、より安定した性質を備えたチタニルフタロシアニン結晶をさらに容易に製造することができるためである。
【００１６】
【化１】
2010008749.tif 000003
【００１７】
（一般式（１）中、Ｘ1、Ｘ2、Ｘ3、及びＸ4はそれぞれ同一または異なっても良い置換基であり、水素原子、ハロゲン原子、アルキル基、アルコキシ基、シアノ基、またはニトロ基を示し、繰り返し数ａ、ｂ、ｃ及びｄはそれぞれ１〜４の整数を示し、それぞれ同一または異なっても良い。）
【００１８】
【化２】
2010008749.tif 000004
【００１９】
（一般式（２）中、Ｘは水素原子、ハロゲン原子、アルキル基、アルコキシ基、シアノ基、またはニトロ基を示しており、繰り返し数ｅは１〜４の整数を示す。）
【００２０】
【化３】
2010008749.tif 000005
【００２１】
２．チタニルフタロシアニン結晶
（１）光学特性
本発明のチタニルフタロシアニン結晶は、ＣｕＫα特性Ｘ線回折スペクトルにおいて、ブラッグ角２θ±０．３°＝９．５及び２７．２°に主ピークを有するチタニルフタロシアニン結晶であることを特徴とする（第１の光学特性）。
また、ＣｕＫα特性Ｘ線回折スペクトルにおいて、ブラッグ角２θ±０．３°＝２６．２°にピークを有さないことが好ましい（第２の光学特性）。
さらに、ＣｕＫα特性Ｘ線回折スペクトルにおいて、ブラッグ角２θ±０．３°＝７．２°にピークを有さないことが好ましい（第３の光学特性）。
この理由は、かかる第１の光学特性を有さない結晶型の場合には、このような光学特性を有する所定の結晶型であるチタニルフタロシアニン結晶と比較して、感光層における分散性、有機溶媒中における結晶安定性及び電荷発生能が著しく低下する傾向にあるためである。逆に言えば、第１の光学特性、より好ましくは、さらに第２の光学特性及び第３の光学特性を有する結晶型であることにより、感光層における分散性、有機溶媒中における結晶安定性及び電荷発生能を向上させることができるためである。
【００２２】
また、ＣｕＫα特性Ｘ線スペクトルにおいて、ブラッグ角２θ±０．３°＝７．２°におけるピーク強度Ａと、９．５°におけるピーク強度Ｂと、の比率Ａ／Ｂ（以下、α化度と称する場合がある）が、０．０５〜０．２５の範囲内の値であることが好ましい。
この理由は、所定ピーク強度の比率をかかる範囲とすることにより、感光層中におけるチタニルフタロシアニン結晶の分散性を、さらに向上させることができるばかりか、結晶安定性についても向上させることができるためである。
すなわち、ブラッグ角２θ±０．３°＝９．５°におけるピークは、上述したブラッグ角２θ±０．３°＝２７．２°におけるピークと共に、本発明のチタニル二ロシアニン結晶が有する所定の結晶型に特有の主ピークであるためである。一方、ブラッグ角２θ±０．３°＝７．２°におけるピークは、本発明のチタニルフタロシアニン結晶と比較して、感光層における分散性、有機溶媒中における結晶安定性及び電荷発生能に劣るα型の結晶に特有のピークである。
したがって、比率Ａ／Ｂの値を０．２５以下の値とすることによって、α型に結晶転移しにくく、より安定的に特定の結晶型を保持することができる。一方、比率Ａ／Ｂの値を０．０５未満の値とすることは、α型への結晶転移を抑制する観点からは、より好ましいが、実際上困難となる場合が多い。
よって、ＣｕＫα特性Ｘ線スペクトルにおいて、ブラッグ角２θ±０．３°＝７．２°におけるピーク強度Ａと、９．５°におけるピーク強度Ｂと、の比率Ａ／Ｂが、０．１〜０．２５の範囲内の値であることがより好ましく、０．１５〜０．２０の範囲内の値であることがさらに好ましい。
なお、α化度は、実際にチタニルフタロシアニン結晶を電荷発生剤として用いる段階における値とすべきである。
したがって、例えば、実施例に示すように、感光層用塗布液（電荷発生層用塗布液）において使用する所定の溶剤中に、所定時間分散させた後のα化度を測定することが好ましい。
また、光学特性の測定方法については、実施例において記載する。
【００２３】
次いで、図１及び図２を用いて、α化度（Ａ／Ｂ）と、感度特性及び露光メモリ特性と、の関係を説明する。
すなわち、図１においては、横軸にα化度（Ａ／Ｂ）（−）を採り、縦軸に感度（Ｖ）を採った特性曲線が示してある。
また、図２においては、横軸にα化度（Ａ／Ｂ）（−）を採り、縦軸にメモリ電位（Ｖ）を採った特性曲線が示してある。
なお、α化度、感度及びメモリ電位の測定方法や、感光体の構成等については、実施例において記載する。
【００２４】
かかる図１及び図２に示すそれぞれの特性曲線からは、α化度（Ａ／Ｂ）の値が増加するのにともなって、感度及びメモリ電位の値が共に増加する相関関係を読み取ることができる。
より具体的には、これらの特性曲線から、α化度（Ａ／Ｂ）の値を０．２５以下の範囲に抑制することにより、感度を５２Ｖ以下、メモリ電位を２１Ｖ以下の範囲に安定的に保持できることがわかる。
この結果は、α化度（Ａ／Ｂ）の値を所定の範囲とすることにより、本発明のチタニルフタロシアニン結晶が有する感光層における分散性、有機溶媒中における結晶安定性及び電荷発生能等の諸特性が、効果的に発揮されることを示している。
【００２５】
（２）熱特性
また、本発明としてのチタニルフタロシアニン結晶は、熱特性として、示差走査熱量分析において、吸着水の気化に伴なうピーク以外に２７０〜４００℃の範囲内に、１つのピークを有することが好ましい。
この理由は、熱特性を有するチタニルフタロシアニン結晶であれば、有機溶媒中に添加して長時間放置した場合であっても、結晶構造が、α型結晶及びβ型結晶へと結晶転移することを有効に抑制することができるためである。したがって、このようなチタニルフタロシアニン結晶を用いることによって、貯蔵安定性に優れた感光層用塗布液を得るこができ、その結果、電気特性や画像特性に優れた電子写真感光体を安定して製造することができる。
また、吸着水の気化に伴うピーク以外のピークであって、２７０〜４００℃の範囲内に現れる１つのピークは、２９０〜４００℃の範囲内に現れることがより好ましく、３００〜４００℃の範囲内に現れることがさらに好ましい。
なお、熱特性の測定方法については、実施例において記載する。
【００２６】
（３）電気伝導度
また、本発明のチタニルフタロシアニン結晶は、当該チタニルフタロシアニン結晶を水に対して所定の条件下にて分散させた分散液のろ液における電気伝導度を、所定の範囲内の値とすることを特徴とする。
すなわち、チタニルフタロシアニン結晶０．３ｇを、水２０ｇに対して加え、２３±３℃の環境下にて９０秒間超音波分散（周波数：１８ｋＨｚ）を行って得た分散液のろ液における電気伝導度が、０．６〜２．４μＳ／ｃｍの範囲内の値であることを特徴とする。
この理由は、このようにすることにより、感光層中における分散性に優れたチタニルフタロシアニン結晶を、得ることができるためである。
したがって、かかるチタニルフタロシアニン結晶を、電荷発生剤として電子写真感光体に対して含有させた場合には、感度特性及び露光メモリ特性を効果的に向上させることができるためである。
なお、上述した所定のろ液における電気伝導度と、感光層中におけるチタニルフタロシアニン結晶の分散性と、の関係としては、所定のろ液における電気伝導度が、チタニルフタロシアニン結晶の表面特性、例えば、表面積や、表面部分における結晶構造等を反映しているものと推測される。
いずれにしても、感光層中における分散性をより向上させて、感度特性及び露光メモリ特性を、さらに効果的に向上させることができることから、チタニルフタロシアニン結晶を水に対して所定の条件下にて分散させた分散液のろ液における電気伝導度を１．０〜２．４μＳ／ｃｍの範囲内の値とすることがより好ましく、１．５〜２．４μＳ／ｃｍの範囲内の値とすることがさらに好ましい。
なお、所定のろ液における電気伝導度の測定方法については、実施例において記載する。
【００２７】
次いで、図３、及び図４を用いて、所定のろ液における電気伝導度と、感度特性及び露光メモリ特性と、の関係を説明する。
すなわち、図３においては、横軸にチタニルフタロシアニン結晶０．３ｇを、水２０ｇに対して加え、２３±３℃の環境下にて９０秒間超音波分散（周波数：１８ｋＨｚ）を行って得た分散液のろ液における電気伝導度（μＳ／ｃｍ）を採り、縦軸に感度（Ｖ）を採った特性曲線が示してある。
また、図４においては、横軸に図３と同様に所定のろ液における電気伝導度（μＳ／ｃｍ）を採り、縦軸にメモリ電位（Ｖ）を採った特性曲線が示してある。
また、分散液からろ液を得るためのフィルタとしては、２〜６μｍのガラス繊維ろ紙を用いることが好ましい。
なお、所定のろ液における電気伝導度、感度及びメモリ電位の測定方法や、感光体の構成等については、実施例において記載する。
【００２８】
かかる図３及び図４に示すそれぞれの特性曲線からは、所定のろ液における電気伝導度の値が増加するのにともなって、感度及びメモリ電位の値が共に増加する相関関係を読み取ることができる。
より具体的には、これらの特性曲線から、所定のろ液における電気伝導度の値を２．４μＳ／ｃｍ以下の範囲に抑制することにより、感度を５２Ｖ未満、メモリ電位を２０Ｖ未満の範囲に臨界的、かつ安定的に保持できることがわかる。
したがって、優れた感度特性及び露光メモリ特性を得るためには、所定のろ液における電気伝導度の値を２．４以下の値とすることが有効であることが理解される。
【００２９】
次いで、図５を用いて、感光層中におけるチタニルフタロシアニン結晶の分散性と、感度特性と、の関係を説明する。
なお、感光層が積層型の場合は、電荷発生層におけるチタニルフタロシアニン結晶の分散性で代替しても、同趣旨である。
ここで、分散性の指標としては、チタニルフタロシアニン結晶を含んだ感光層における波長７００ｎｍの光に対する反射吸光度（Ａ／−）と、感光層における膜厚（ｄ／ｍ）と、感光層におけるチタニルフタロシアニン結晶の濃度（Ｃ／重量％）と、からなるパラメータ（Ａ・Ｃ-1・ｄ-1）（単位：１／（重量％・ｍ）、以下同様である）を用いることとする。かかるパラメータ及び感光層における反射吸光度の測定方法等については後述するが、基本的にランベルト・ベールの法則に準じて感光層中におけるチタニルフタロシアニン結晶の分散性を評価したパラメータである。
【００３０】
すなわち、図５においては、横軸に（Ａ・Ｃ-1・ｄ-1）を採り、左縦軸に感度（Ｖ）を採った特性曲線Ａを、右縦軸に感光層中におけるチタニルフタロシアニン結晶の分散性（相対評価）を採った特性曲線Ｂを、それぞれ示している。
また、感光層中におけるチタニルフタロシアニン結晶の分散性の相対評価は、感光層を顕微鏡で観察した結果に基づく評価である。
特性曲線Ｂから理解されるように、（Ａ・Ｃ-1・ｄ-1）の値が増加する程、チタニルフタロシアニン結晶の分散性（相対評価）が向上している。
すなわち、（Ａ・Ｃ-1・ｄ-1）の値が大きい程、感光層中におけるチタニルフタロシアニン結晶の分散性が高いことを示している。
したがって、（Ａ・Ｃ-1・ｄ-1）によって、チタニルフタロシアニン結晶の分散性を明確に評価できると言える。
また、特性曲線Ａから理解されるように、（Ａ・Ｃ-1・ｄ-1）の値が増加するのにしたがって、感度の値が減少している。
したがって、特性曲線Ａ及びＢの結果を総合的に評価すると、チタニルフタロシアニン結晶の分散性が向上するほど、感度特性が向上すると言える。
よって、本発明としての所定のろ液における電気伝導度が所定の範囲内の値であるチタニルフタロシアニン結晶は、感光層中における分散性に優れており、それ故に、図３において示したように、感度特性を効果的に向上させることができると判断できる。
なお、露光メモリ特性についても感度特性と同様に、チタニルフタロシアニン結晶の分散性との間に明確な相関があることが、別途確認されている。
【００３１】
なお、感光層における波長７００ｎｍの光に対する反射吸光度（Ａ／−）の測定は、例えば、以下のようにして行うことができる。
まず、感光層（基準厚さ２．５×１０-5ｍ）を積層した支持基体における、波長７００ｎｍの光に対する反射吸光度（Ａ1）を、色差計（ミノルタ（株）製、色差計ＣＭ１０００）を用いて測定する。次に、感光層を積層していない支持基体における、波長７００ｎｍの光に対する反射吸光度（Ａ2）を、同様に測定する。
より具体的に、図６（ａ）及び（ｂ）を用いて説明すると、図６（ａ）は、支持基体１２上に感光層１４が積層してある状態を示しており、図６（ｂ）は、支持基体１２のみの状態を示している。そして、図６（ａ）及び（ｂ）中のＩ0は、それぞれの支持基体に対して照射された光（入射光）の強度を表しており、Ｉ1及びＩ2はそれぞれの支持基体に対して照射された入射光における反射光の強度を表している。したがって、支持基体の影響を排除して、感光層における反射吸光度を求めるためには、感光層と支持基体の反射吸光度が混在しているＡ1から、支持基体の反射吸光度であるＡ2を差し引けばよい。
よって、得られた反射吸光度の値（Ａ1、Ａ2）をもとに、下記数式（１）から、中間層の反射吸光度（Ａ）を算出すればよい。
なお、図６（ａ）における反射吸光度（Ａ1）は、下記数式（２）から算出され、同様に、図６（ｂ）における反射吸光度（Ａ2）は、下記数式（３）から算出される。
【００３２】
【数１】
2010008749.tif 000006
【００３３】
【数２】
2010008749.tif 000007
【００３４】
【数３】
2010008749.tif 000008
【００３５】
（４）吸光度
また、チタニルフタロシアニン結晶０．１ｇを、メタノール４ｇ及びジメチルホルムアミド４ｇからなる混合溶媒に対して加え、２３±３℃の環境下にて１時間超音波分散（周波数４７ｋＨｚ）を行って得た分散液のろ液における波長３２３．５ｎｍの光に対する吸光度が、０．０２〜０．１２の範囲内の値であることが好ましい。
この理由は、このようにすることにより、感光層中におけるチタニルフタロシアニン結晶の分散性を、より向上させることができるためである。
すなわち、所定有機溶媒のろ液における波長３２３．５ｎｍの光に対する吸光度が、０．０２未満の値となると、チタニルフタロシアニン結晶における結晶形成自体に問題が生じている場合があるためである。一方、所定有機溶媒のろ液における波長３２３．５ｎｍの光に対する吸光度が０．１２を超えた値となると、感光層中におけるチタニルフタロシアニン結晶の分散性が低下しやすくなって、感度特性や露光メモリ特性が低下する原因となる場合があるためである。
したがって、所定有機溶媒のろ液における波長３２３．５ｎｍの光に対する吸光度を０．０２〜０．１の範囲内の値とすることがより好ましく、０．０２〜０．０８の範囲内の値とすることがさらに好ましい。
なお、分散液からろ液を得るためのフィルタとしては、ＰＴＦＥタイプの０．１μｍメンブランフィルタを用い、所定ろ液の吸光度を測定する際の吸収層（ろ液）の厚さは、１０ｍｍ（セル長）とする。また、その他のさらなる詳細については、実施例において記載する。
【００３６】
また、チタニルフタロシアニン結晶０．１ｇをメタノール４ｇ及びジメチルホルムアミド４ｇからなる混合溶媒に対して加え、２３±３℃の環境下にて１時間超音波分散（周波数４７ｋＨｚ）を行って得た分散液のろ液における波長４００ｎｍの光に対する吸光度が、０〜０．０４の範囲内の値であることが好ましい。
この理由は、上述した波長３２３．５ｎｍの光に対する吸光度の場合と同様に、感光層中におけるチタニルフタロシアニン結晶の分散性を、さらに向上させることができるためである。
したがって、所定有機溶媒のろ液における波長４００ｎｍの光に対する吸光度を０．００５〜０．０２の範囲内の値とすることがより好ましく、０．０１〜０．０１８の範囲内の値とすることがさらに好ましい。
なお、波長３２３．５ｎｍ及び４００ｎｍの光に対する吸光度を、チタニルフタロシアニン結晶の分散性の指標として用いるのは、他の波長の光を用いた場合よりも、チタニルフタロシアニン結晶の分散性との相関が強く見られることが、経験的に見出されているためである。
より具体的には、波長３２３．５ｎｍの光に対する吸光度は、チタニルフタロシアニン化合物を合成する際に生成する不純物量を反映し、波長４００ｎｍの光に対する吸光度は、チタニルフタロシアニン化合物を合成するための原料由来の不純物量を反映している。
したがって、これらの不純物量を所定の範囲まで抑制することで、結果として分散性が向上するものと考えられる。
【００３７】
次いで、図７及び図８を用いて、所定有機溶媒のろ液における吸光度と、感度特性と、の関係を説明する。
すなわち、図７においては、横軸にチタニルフタロシアニン結晶０．１ｇを、メタノール４ｇ及びジメチルホルムアミド４ｇからなる混合溶媒に対して加え、２３±３℃の環境下にて１時間超音波分散（周波数４７ｋＨｚ）を行って得た分散液のろ液における波長３２３．５ｎｍの光に対する吸光度（−）を採り、縦軸に感度（Ｖ）を採った特性曲線が示してある。
また、図８においては、横軸に波長４００ｎｍの光を用いた以外は図７における横軸と同様の条件にて得られた吸光度（−）を採り、縦軸に感度（Ｖ）を採った特性曲線が示してある。
所定有機溶媒のろ液における吸光度及び感度の測定方法や、感光体の構成等については、実施例において記載する。
【００３８】
かかる図７及び図８に示すそれぞれの特性曲線からは、所定有機溶媒のろ液におけるそれぞれの波長の光に対する吸光度の値が増加するのにともなって、感度の値が増加する相関関係を読み取ることができる。
より具体的には、これらの特性曲線から、波長３２３．５ｎｍの光に対する吸光度の値を０．１２以下の値とすることにより、また、波長４００ｎｍの光に対する吸光度の値を０．０４以下の値とすることにより、感度を５２Ｖ以下の低い値に保持できることがわかる。
したがって、優れた感度特性を得るためには、所定有機溶媒のろ液における波長３２３．５ｎｍの光に対する吸光度を０．１２以下の値とすることが有効であり、所定有機溶媒のろ液における波長４００ｎｍの光に対する吸光度を０．０４以下の値とすることが有効であることが理解される。
【００３９】
［第２の実施形態］
第２の実施形態は、ＣｕＫα特性Ｘ線回折スペクトルにおいて、ブラッグ角２θ±０．２°＝９．２及び２７．２°に主ピークを有するチタニルフタロシアニン結晶であって、当該チタニルフタロシアニン結晶０．３ｇを、水２０ｇに対して加え、２３±３℃の環境下にて９０秒間超音波分散（周波数：１８ｋＨｚ）を行って得た分散液のろ液における電気伝導度が、０．６〜２．４μＳ／ｃｍの範囲内の値であるチタニルフタロシアニン結晶の製造方法であって、下記工程（ａ）〜（ｇ）を含むことを特徴とするチタニルフタロシアニン結晶の製造方法である。
（ａ）粗チタニルフタロシアニン結晶を酸に対して溶解し、チタニルフタロシアニン溶液を得る工程
（ｂ）チタニルフタロシアニン溶液を貧溶媒中に滴下してウェットケーキを得る工程
（ｃ）ウェットケーキを炭素数１〜４のアルコールによって洗浄する工程
（ｄ）洗浄後のウェットケーキを非水系溶媒中で加熱撹拌して、初期チタニルフタロシアニン結晶を得る工程
（ｅ）得られた初期チタニルフタロシアニン結晶を、炭素数１〜４のアルコールによって洗浄する工程
（ｆ）洗浄後の初期チタニルフタロシアニン結晶を微粉砕した後、非水系溶媒中で加熱撹拌して、チタニルフタロシアニン結晶を得る工程
（ｇ）得られたチタニルフタロシアニン結晶を、炭素数１〜４のアルコールによって洗浄する工程
以下、第１の実施形態において既に説明した内容については適宜省略し、第２の実施形態であるチタニルフタロシアニン結晶の製造方法について説明する。
【００４０】
１．チタニルフタロシアニン化合物の製造
チタニルフタロシアニン化合物の製造方法としては、かかる分子の製造材料としてのｏ−フタロニトリルまたはその誘導体、もしくは１，３−ジイミノイソインドリンまたはその誘導体と、チタンアルコキシドまたは四塩化チタンと、を尿素化合物の存在下において反応させて、チタニルフタロシアニン化合物を製造することが好ましい。
すなわち、下記反応式（１）または下記反応式（２）に準じて実施することが好ましい。なお、反応式（１）及び反応式（２）においては、チタンアルコキシドとして、一例ではあるが、式（５）で表されるチタンテトラブトキシドを用いている。
【００４１】
（１）反応式
したがって、反応式（１）に示すように、式（４）で表されるｏ−フタロニトリルと、式（５）で表されるチタンアルコキシドとしてのチタンテトラブトキシドとを反応させるか、反応式（２）において示すように、式（６）で表される１，３−ジイミノイソインドリンと、式（５）で表されるチタンテトラブトキシド等のチタンアルコキシドとを反応させて、式（３）で表されるチタニルフタロシアニン化合物を製造することが好ましい。
なお、式（５）で表されるチタンテトラブトキシド等のチタンアルコキシドの替わりに、四塩化チタンを用いてもよい。
【００４２】
【化４】
2010008749.tif 000009
【００４３】
【化５】
2010008749.tif 000010
【００４４】
（２）添加量
また、式（５）で表されるチタンテトラブトキシド等のチタンアルコキシドまたは四塩化チタンの添加量を、式（４）で表されるｏ−フタロニトリルまたはその誘導体、もしくは式（６）で表される１，３−ジイミノイソインドリンまたはその誘導体１モルに対して、０．４０〜０．５３モルの範囲内の値とすることが好ましい。
この理由は、式（５）で表されるチタンテトラブトキシド等のチタンアルコキシドまたは四塩化チタンの添加量を、式（４）で表されるｏ−フタロニトリルまたはその誘導体、もしくは式（６）で表される１，３−ジイミノイソインドリンまたはその誘導体に対して、１／４モル当量を超えた過剰量を添加することにより、後述する尿素化合物との相互作用が効果的に発揮されるためである。なお、かかる相互作用については、尿素化合物の項で詳述する。
したがって、式（５）で表されるチタンテトラブトキシド等のチタンアルコキシドまたは四塩化チタンの添加量を、式（４）で表されるｏ−フタロニトリルまたは式（６）で表される１，３−ジイミノイソインドリン等１モルに対して、０．４２〜０．５０モルの範囲内の値とすることがより好ましく、０．４５〜０．４７モルの範囲内の値とすることがさらに好ましい。
【００４５】
（３）尿素化合物
また、上述した反応式（１）及び（２）で表される反応を、尿素化合物の存在下において行うことが好ましい。この理由は、尿素化合物の存在下において製造されたチタニルフタロシアニン化合物を用いることにより、尿素化合物とチタンアルコキシドまたは四塩化チタンにおける相互作用が発揮されるため、特定のチタニルフタロシアニン結晶を効率的に得ることができるためである。
すなわち、かかる相互作用とは、尿素化合物とチタンアルコキシドまたは四塩化チタンとの反応によって生成するアンモニアが、さらにチタンアルコキシドまたは四塩化チタンと錯体を形成し、かかる物質が反応式（１）及び（２）で表される反応をより促進させる作用である。そして、このような促進作用のもとに、原料物質を反応させることにより、有機溶媒中であっても、結晶転移しにくいチタニルフタロシアニン結晶を効率的に製造することができる。
【００４６】
（３）−１  種類
また、反応式（１）及び（２）で使用される尿素化合物が、尿素、チオ尿素、Ｏ−メチルイソ尿素硫酸塩、Ｏ−メチルイソ尿素炭酸塩、及びＯ−メチルイソ尿素塩酸塩からなる群の少なくとも１種であることが好ましい。
この理由は、かかる尿素化合物を、反応式（１）及び（２）中の尿素化合物として用いることにより、反応の過程で生成するアンモニアが、より効率的にチタンアルコキシドまたは四塩化チタンと錯体を形成し、かかる物質が反応式（１）及び（２）で表される反応をさらに促進させるためである。
すなわち、原料物質としてのチタンアルコキシドまたは四塩化チタンと、尿素化合物とが反応して生成するアンモニアが、さらに効率的にチタンアルコキシド等と錯体化合物を形成するためである。したがって、かかる錯体化合物が反応式（１）及び（２）で表される反応をさらに促進させるためである。
なお、かかる錯体化合物は、１８０℃以上の高温条件で反応させた場合に、特異的に生成しやすいことが判明している。そのため、沸点が１８０℃以上の含窒素化合物中、例えば、キノリン（沸点：２３７．１℃）やイソキノリン（沸点：２４２．５℃）、あるいはこれらの混合物（重量比１０：９０〜９０：１０）中で実施することがより有効である。
また、反応促進剤としてのアンモニアや、それに起因した錯体化合物がさらに生成しやすいことから、上述した尿素化合物の中でも、尿素を用いることがより好ましい。
【００４７】
（３）−２  添加量
また、反応式（１）及び（２）で使用する尿素化合物の添加量を、ｏ−フタロニトリルまたはその誘導体、もしくは１，３−ジイミノイソインドリンまたはその誘導体１モルに対して、０．１〜０．９５モルの範囲内の値とすることが好ましい。
この理由は、尿素化合物の添加量をかかる範囲内の値とすることにより、上述した尿素化合物の作用をより効率的に発揮させることができるためである。
したがって、かかる尿素化合物の添加量を、ｏ−フタロニトリルまたはその誘導体、もしくは１，３−ジイミノイソインドリンまたはその誘導体１モルに対して、０．２〜０．８モルの範囲内の値とすることがより好ましく、０．３〜０．７モルの範囲内の値とすることがさらに好ましい。
【００４８】
（４）溶媒
また、反応式（１）及び（２）で使用する溶媒としては、例えば、キシレン、ナフタレン、メチルナフタレン、テトラリン、及びニトロベンゼン等の炭化水素系溶剤、ジクロロベンゼン、トリクロロベンゼン、ジブロモベンゼン、及びクロロナフタレン等のハロゲン化炭化水素系溶剤、ヘキサノール、オクタノール、デカノール、ベンジルアルコール、エチレングリコール、及びジエチレングリコール等のアルコール系溶剤、シクロヘキサノン、アセトフェノン、１−メチル−２−ピロリドン、及び１，３−ジメチル−２−イミダゾリジノン等のケトン系溶剤、ホルムアミド、及びアセトアミド等のアミド系溶剤、ピコリン、キノリン、及びイソキノリン等の窒素含有溶剤からなる群の１種または２種以上の任意の組み合わせが挙げられる。
特に、沸点が１８０℃以上の含窒素化合物、例えば、キノリンやイソキノリンであれば、原料物質としてのチタンアルコキシドまたは四塩化チタンと、尿素化合物とが反応して生成するアンモニアが、さらに効率的にチタンアルコキシド等と錯体化合物を形成しやすくなることから好適な溶媒である。
【００４９】
（５）反応温度
また、反応式（１）及び（２）における反応温度を１５０℃以上の高温とすることが好ましい。この理由は、かかる反応温度が１５０℃未満、特に１３５℃以下となると、原料物質としてのチタンアルコキシドまたは四塩化チタンと、尿素化合物とが反応して、錯体化合物を形成しにくくなるためである。したがって、かかる錯体化合物が反応式（１）及び（２）で表される反応をさらに促進させることが困難となって、有機溶媒中であっても、結晶転移しにくいチタニルフタロシアニン結晶を効率的に製造することが困難となるためである。
したがって、反応式（１）及び（２）における反応温度を１８０〜２５０℃の範囲内の値とすることがより好ましく、２００〜２４０℃の範囲内の値とすることがさらに好ましい。
【００５０】
（６）反応時間
また、反応式（１）及び（２）における反応時間は、反応温度にもよるが、０．５〜１０時間の範囲とすることが好ましい。この理由は、かかる反応時間が０．５時間未満となると、原料物質としてのチタンアルコキシドまたは四塩化チタンと、尿素化合物とが反応して、錯体化合物を形成しにくくなるためである。したがって、かかる錯体化合物が反応式（１）及び（２）で表される反応をさらに促進させることが困難となって、有機溶媒中であっても結晶転移しにくいチタニルフタロシアニン結晶を効率的に製造することが困難となるためである。一方、かかる反応時間が１０時間を越えると、経済的に不利となったり、あるいは生成した錯体化合物が減少したりする場合があるためである。
したがって、反応式（１）及び（２）における反応時間を０．６〜３．５時間の範囲内の値とすることがより好ましく、０．８〜３時間の範囲内の値とすることがさらに好ましい。
【００５１】
２．チタニルフタロシアニン結晶の製造方法
（１）酸処理前工程
次いで、上述した工程またはその他の工程によって製造されたチタニルフタロシアニン化合物に対して酸処理を実施する前段階として、かかるチタニルフタロシアニン化合物を水溶性有機溶媒中に加え、加熱下で一定時間、攪拌処理し、ついで当該攪拌処理よりも低温の温度条件下で一定時間、液を静置して安定化処理する酸処理前工程を行うことが好ましい。
また、酸処理前工程に使用する水溶性有機溶媒としては、例えば、メタノール、エタノール、及びイソプロパノールなどのアルコール類、Ｎ，Ｎ−ジメチルホルムアミド、Ｎ，Ｎ−ジメチルアセトアミド、プロピオン酸、酢酸、Ｎ−メチルピロリドン、及びエチレングリコール等の１種または２種以上が挙げられる。なお水溶性有機溶媒には、少量であれば、非水溶性の有機溶媒を添加してもよい。
【００５２】
また、酸処理前工程のうち攪拌処理の条件は特に限定されないが、およそ７０〜２００℃程度の温度範囲の一定温度条件下で、１〜３時間程度の攪拌処理を行うのが好ましい。
さらにまた、攪拌処理後の安定化処理の条件も特に限定されないが、およそ１０〜５０℃程度、特に好ましくは２３±１℃前後の温度範囲の一定温度条件下で、５〜１５時間程度、液を静置して安定化させるのが好ましい。このように酸処理前工程を行うことによって、粗チタニルフタロシアニン結晶を得ることができる。
【００５３】
（２）酸処理工程（工程（ａ））
次いで、酸処理工程として、粗チタニルフタロシアニン結晶を酸に対して溶解し、チタニルフタロシアニン溶液を得ることを特徴とする。
この理由は、酸に対して粗チタニルフタロシアニン結晶を溶解することによって、チタニルフタロシアニン化合物を製造する際に残留した材料物質等由来する不純物を、十分に分解することができるためである。
また、使用する酸としては、濃硫酸、トリフルオロ酢酸及びスルホン酸からなる群から選択される少なくとも一種のであることが好ましい。
この理由は、このような酸であれば、上述した不純物をより効果的に分解することができる一方、チタニルフタロシアニン化合物の分解については、効果的に抑制することができるためである。
また、かかる酸処理後においては、これらの酸に由来する成分を、後述する洗浄によって容易に除去することができるためである。
なお、酸処理工程は、使用する酸によっても異なるが、一般に０〜１０℃、０．５〜３．０時間の条件で行うことが好ましい。
【００５４】
（３）滴下工程（工程（ｂ））
次いで、酸処理工程において得られたチタニルフタロシアニン溶液を、貧溶媒中に滴下してウェットケーキを得ることを特徴とする。
この理由は、チタニルフタロシアニン溶液を貧溶媒中に滴下することによって、後の洗浄工程における洗浄効果を、有効に発揮させることができるためである。
すなわち、滴下によって、析出したチタニルフタロシアニン化合物のウェットケーキが、表面積が大きな不定形となるため、後の洗浄工程における洗浄効果を、有効に発揮させることができるためである。
また、使用する貧溶媒が、水であることが好ましい。
この理由は、水であれば、極性や温度調節の点から、さらに容易にチタニルフタロシアニン化合物を析出させることができるためである。
したがって、析出したチタニルフタロシアニン化合物のウェットケーキにおける表面積を増加させて、より効果的に洗浄工程を実施することができるためである。
また、その他の貧溶媒としては、メタノール、エタノール、メタノールと水の混合溶媒、エタノールと水の混合溶媒等を用いることもできる。
なお、貧溶媒の温度は、使用する貧溶媒の種類によっても異なるが、一般に０〜２０℃範囲内とすることが好ましい。
【００５５】
（４）洗浄工程１（工程（ｃ））
次いで、滴下工程において得られたチタニルフタロシアニン化合物のウェットケーキを炭素数１〜４のアルコールによって洗浄することを特徴とする。
この理由は、炭素数１〜４のアルコールを用いて洗浄することによって、ウェットケーキに残留している不純物を効果的に除去し、後の結晶型変換工程１（工程（ｄ））における初期チタニルフタロシアニン結晶の結晶変換効率を、促進させることができるためである。
なお、炭素数１〜４のアルコールとしては、メタノール、エタノール及び１−プロパノールからなる群から選択される少なくとも一種であることが好ましい。
この理由は、これらのアルコールであれば、さらに効果的にチタニルフタロシアニン結晶の感光層中における分散性を向上させることができるためである。
なお、具体的な洗浄方法としては、例えば、１０ｇ程度のウェットケーキを、５００ｍｌ程度の所定のアルコールや水等に浸漬した後、撹拌等によって懸濁させて行うことができる。
また、かかる洗浄に用いる所定のアルコール及び水等の温度については、例えば、０〜５０℃の範囲内の値とすることが好ましく、１０〜４０℃の範囲内の値とすることがより好ましい。洗浄時間については、例えば、５分〜１０時間の範囲内の値とすることが好ましく、０．５〜８時間の範囲内の値とすることがより好ましい。
また、炭素数１〜４のアルコール及び水による洗浄は、それぞれ複数回繰り返すことも好ましい。
【００５６】
（５）結晶型変換工程１（工程（ｄ））
次いで、洗浄工程において得られた洗浄後のウェットケーキを非水系溶媒中で加熱撹拌して、初期チタニルフタロシアニン結晶を得ることを特徴とする。
この理由は、チタニル二ロシアニンのウェットケーキを、非水系溶媒中で加熱撹拌することによって、結晶型を所定の結晶型に変換し、初期チタニルフタロシアニン結晶を得ることができるためである。
また、非水系溶媒中での撹拌時間を２〜９６時間の範囲内の値とすることが好ましく、撹拌温度を３０〜１００℃の範囲内の値とすることが好ましい。
さらに、撹拌速度を３０〜１８０ｒｐｍの範囲内の値とすることが好ましい。
この理由は、非水系溶媒中での撹拌時間、撹拌温度及び撹拌速度を、それぞれかかる範囲内の値とすることにより、後述する結晶型変換工程２（工程（ｆ））の実施と相俟って、後述する検査工程にて測定される所定ろ液における電気伝導度を、効率的に所定の範囲内の値とすることができるためである。
したがって、所定ろ液における電気伝導度を、さらに効率的に所定の範囲内の値とすることができることから、撹拌時間を５〜３６時間の範囲内の値とすることがより好ましく、撹拌温度を４５〜５５℃の範囲内の値とすることがより好ましく、さらに、撹拌速度を８０〜１００ｒｐｍの範囲内の値とすることがより好ましい。
なお、非水系溶媒中での加熱撹拌は、チタニルフタロシアニンのウェットケーキを、水が存在した状態で非水系溶媒中に分散させて行うことが、より好ましい。
また、非水系溶媒としては、例えば、クロロベンゼン、及びジクロロメタン等のハロゲン系溶媒が挙げられる。
【００５７】
（６）洗浄工程２（工程（ｅ））
次いで、得られた初期チタニルフタロシアニン結晶を、炭素数１〜４のアルコールによって洗浄することを特徴とする。
この理由は、炭素数１〜４のアルコールを用いて洗浄することによって、得られた初期チタニルフタロシアニン結晶に残留している不純物を効果的に除去し、後の結晶型変換工程２（工程（ｆ））におけるチタニルフタロシアニン結晶の変換効率を、促進させることができるためである。
なお、洗浄条件については、洗浄工程１（工程（ｃ））におけるのと同様の条件にて実施することができる。
【００５８】
（７）結晶型変換工程２（工程（ｆ））
次いで、洗浄後の初期チタニルフタロシアニン結晶を微粉砕した後、非水系溶媒中で加熱撹拌して、チタニルフタロシアニン結晶を得ることを特徴とする。
この理由は、結晶型変換工程１（工程（ｄ））において非水系溶媒中で撹拌することにより得られた初期チタニルフタロシアニン結晶を、所定のアルコールで洗浄した後、微粉砕後さらにもう一度非水系溶媒中で撹拌することにより、所定ろ液における電気伝導度を、効率的に所定の範囲内の値とすることができるためである。
なお、初期チタニルフタロシアニン結晶の微粉砕は、薬さじを用いた手作業であっても、例えば、ミキサー等の機器を用いた方法であってもよいが、結晶の数平均粒子径が１〜１０μｍの範囲内の値となるまで行うことが好ましい。
また、非水系溶媒中での加熱撹拌条件については、結晶型変換工程１（工程（ｄ））におけるのと同様の条件にて実施することが好ましい。
【００５９】
また、上述した結晶変換工程１（工程（ｄ））及び結晶変換工程２（工程（ｆ））における非水系溶媒中での加熱撹拌時間の合計を４〜９６時間の範囲内の値とすることが好ましい。
この理由は、これらの工程における非水系溶媒中での加熱撹拌時間の合計をかかる範囲内の値とすることにより、所定ろ液における電気伝導度を、より効率的に所定の範囲内の値とすることができるとともに、結晶安定性を向上させることができるためである。
すなわち、非水系溶媒中での加熱撹拌時間の合計が４時間未満の値となると、所定ろ液における電気伝導度を、十分に低下させることが困難となったり、結晶安定性が低下する場合があるためである。一方、非水系溶媒中での加熱撹拌時間の合計が９６時間を超えた値となると、結晶が過度に大きく成長して、分散性に問題が生じる場合があるためである。
したがって、結晶変換工程１（工程（ｄ））及び結晶変換工程２（工程（ｆ））における非水系溶媒中での加熱撹拌時間の合計を１０〜７２時間の範囲内の値とすることがより好ましく、２４〜７２時間の範囲内の値とすることがさらに好ましい。
なお、結晶型変換工程２（工程（ｆ））の実施後に、さらに複数回、洗浄工程２（工程（ｅ））及び結晶型変換工程２（工程（ｆ））を繰り返してもよい。
【００６０】
次いで、図９及び図１０を用いて、加熱撹拌時間の合計と、所定のろ液における電気伝導度及びα化度（Ａ／Ｂ）と、の関係を説明する。
すなわち、図９においては、横軸に非水系溶媒中での加熱撹拌時間の合計（時間）を採り、縦軸に後の検査工程において測定される所定ろ液における電気伝導度（μＳ／ｃｍ）を採った特性曲線が示してある。
また、図１０においては、横軸に図９と同様に非水系溶媒中での加熱撹拌時間の合計（時間）を採り、縦軸にα化度（Ａ／Ｂ）（−）を採った特性曲線が示してある。
これらの図９及び図１０のそれぞれに示す特性曲線のうち、特性曲線Ａは、結晶型変換工程１（工程（ｄ））及び結晶型変換工程２（工程（ｆ））において、非水系溶媒中での加熱撹拌時間をそれぞれ同時間ずつ実施した場合の特性曲線を示している。
一方、特性曲線Ｂは、結晶変換工程として、結晶変換工程１（工程（ｄ））のみを実施し、結晶型変換工程２（工程（ｆ））を実施しなかった場合の特性曲線を示している。
さらに、プロットＣは、結晶型変換工程２（工程（ｆ））の実施後に、さらに洗浄工程２（工程（ｅ））及び結晶型変換工程（２）（工程（ｆ））を実施して、それぞれ４時間ずつ、合計１２時間の加熱撹拌を実施した場合のプロットを示している。
なお、所定のろ液における電気伝導度及びα化度の測定方法については、実施例において記載する。
【００６１】
まず、図９及び図１０に示すそれぞれの特性曲線Ａ及びＢからは、加熱撹拌時間の合計の値が増加するのにともなって、所定ろ液における電気伝導度及びα化度（Ａ／Ｂ）の値が共に減少する相関関係を読み取ることができる。
すなわち、特性曲線Ａにおいては、撹拌時間の合計の値が１２時間となった時点で、所定ろ液における電気伝導度が２．３μＳ／ｃｍ前後の値をとるとともにα化度の値も０．２前後の値をとっていることがわかる。
一方、特性曲線Ｂにおいては、特性曲線Ａと比較して、撹拌時間の合計の値の増加にともなう所定ろ液における電気伝導度及びα化度の値の低下割合が小さく、撹拌時間の合計の値が１２時間となった時点でも、所定ろ液における電気伝導度が２．５μＳ／ｃｍ前後の値であるとともにα化度の値も０．３前後の高い値となっている。
したがって、特性曲線Ａ及びＢの比較から、合計時間として同じ時間の加熱撹拌を行った場合、結晶変換工程として、結晶変換工程１のみを実施するよりも、結晶変換工程１及び結晶変換工程２を実施した場合の方が、時間的な面及び得られるチタニルフタロシアニン結晶の品質の面において、著しく効率的であることがわかる。
また、図９及び図１０に示すそれぞれの特性曲線Ａ及びプロットＣからは、過熱撹拌を３回に分けて合計１２時間実施した場合であっても、２回に分けて合計１２時間実施した場合であっても、最終的な結果には、ほとんど差異が生じないことが理解できる。
以上より、効率化の観点から非水系溶媒中での加熱撹拌時間の合計を４〜２４時間といった比較的短い時間とした場合であっても、結晶変換工程１（工程（ｄ））及び結晶変換工程２（工程（ｆ））、つまり２回の結晶変換工程を実施することによって、所定ろ液における電気伝導度を、より効率的に所定の範囲内の値とすることができるとともに、結晶安定性を向上させることができることが理解される。
【００６２】
（８）洗浄工程３（工程（ｇ））
次いで、得られたチタニルフタロシアニン結晶を、炭素数１〜４のアルコールによって洗浄することを特徴とする。
この理由は、炭素数１〜４のアルコールを用いて洗浄することによって、得られたチタニルフタロシアニン結晶に残留している不純物を効果的に除去し、さらには感光層中における分散性を効果的に向上させることができるためである。
なお、洗浄条件については、洗浄工程１（工程（ｃ））におけるのと同様の条件にて実施することができる。
【００６３】
（９）検査工程
次いで、洗浄後のチタニルフタロシアニン結晶０．３ｇを、水２０ｇに対して加え、２３±３℃の環境下にて９０秒間超音波分散（周波数：１８ｋＨｚ）を行って得た分散液のろ液における電気伝導度が、０．６〜２．４μＳ／ｃｍの範囲内の値であることを確認することが好ましい。
なお、所定ろ液における電気伝導度を所定の範囲内の値とすることによる効果については、既に第１の実施形態において説明したため、重複を避けて省略する。
【実施例】
【００６４】
以下、実施例に基づいて、本発明を詳細に説明する。
【００６５】
［実施例１］
１．チタニルフタロシアニン化合物の製造
アルゴン置換したフラスコ中に、ｏ−フタロニトリル２２ｇ（０．１７ｍｏｌ）と、チタンテトラブトキシド２５ｇ（０．０７３ｍｏｌ）と、キノリン３００ｇと、尿素２．２８ｇ（０．０３８ｍｏｌ）を加え、撹拌しつつ１５０℃まで昇温した。
次いで、反応系から発生する蒸気を系外へ留去しながら２１５℃まで昇温したのち、この温度を維持しつつさらに２時間、撹拌して反応させた。
次いで、反応終了後、１５０℃まで冷却した時点で反応混合物をフラスコから取り出し、ガラスフィルターによってろ別し、得られた固体をＮ，Ｎ−ジメチルホルムアミド、およびメタノールで順次洗浄したのち真空乾燥して、青紫色の固体２４ｇを得た。
【００６６】
２．チタニルフタロシアニン結晶の製造
（１）顔料化前処理
上述した粗チタニルフタロシアニン化合物の製造で得られた青紫色の固体１２ｇを、Ｎ，Ｎ−ジメチルホルムアミド１００ミリリットル中に加え、撹拌しつつ１３０℃に加熱して２時間、撹拌処理を行った。
次いで、２時間経過した時点で加熱を停止し、さらに、２３±１℃まで冷却した時点で撹拌も停止し、この状態で１２時間、液を静置して安定化処理を行った。そして安定化された後の上澄みをガラスフィルターによってろ別し、得られた固体をメタノールで洗浄したのち真空乾燥して、チタニルフタロシアニン化合物の粗結晶１１．８ｇを得た。
【００６７】
（２）顔料化処理
上述した顔料化前処理で得られたチタニルフタロシアニンの粗結晶１０ｇを、９７％の濃硫酸１００ｇに加えて溶解した。なお、かかる酸処理は、５℃で１時間行った。
次いで、この溶液を、氷冷下の純水５リットル中に毎分１０ｍｌにて滴下したのち１５±３℃付近で３０分間、攪拌し、その後３０分静置した。次いで溶液をガラスフィルターでろ過し、ウェットケーキを得た。
次いで、得られたウェットケーキをメタノール５００ｍｌに懸濁して洗浄し、洗浄後のメタノールをガラスフィルターによってろ別した。そして、かかる洗浄を４回行った。次に得られたウェットケーキを６０℃の条件で十分に真空乾燥させた。
次いで、洗浄後のウェットケーキ５ｇを、水０．７５ｇ、クロロベンゼン１００ｇ中に加えて、５０℃にて６時間加熱撹拌を行った。なお、撹拌はナス型フラスコ内でマグネティックスターラーを用い、撹拌速度を９０ｒｐｍとして行った。
そして上澄みをガラスフィルターによってろ別して得られた結晶を、１００ｍｌのメタノールで漏斗上にて洗浄したのち、５０℃で５時間、真空乾燥させて、初期チタニルフタロシアニンの結晶（青色粉末）４．５ｇを得た。
【００６８】
次いで、得られたチタニルフタロシアニン結晶４．５ｇを、薬さじを用いて結晶の数平均粒子径が１０μｍ程度となるまで微粉砕した後、水０．６８ｇ、クロロベンゼン９０ｇ中に加え、５０℃にて６時間加熱撹拌を行った。なお、撹拌はナス型フラスコ内でマグネティックスターラーを用い、撹拌速度を９０ｒｐｍとして行った。
そして上澄みをガラスフィルターによってろ別して得られた結晶を、９０ｍｌのメタノールで漏斗上にて洗浄した後、真空乾燥させて、チタニルフタロシアニン結晶（青色粉末）４．０ｇを得た。
【００６９】
３．チタニルフタロシアニン結晶の評価
（１）ＣｕＫα特性Ｘ線回折スペクトル測定
得られたチタニルフタロシアニン結晶０．３ｇを、テトラヒドロフラン５ｇ中に分散させ、温度２３±１℃、相対湿度５０〜６０％の条件下、密閉系中で２４時間、保管したのちテトラヒドロフランを除去して、Ｘ線回折装置（理学電機(株)製のＲＩＮＴ１１００）のサンプルホルダーに充填して測定を行った。得られたスペクトルチャートを、図１１に示す。また、かかるスペクトルチャートは、ブラッグ角２θ±０．３°＝９．５及び２７．２°に主ピークを有していることから、得られたチタニルフタロシアニン結晶が、安定した所定の結晶型を有していることが確認できた。
また、得られたスペクトルから、ブラッグ角２θ±０．３°＝７．２°におけるピーク強度Ａと、９．５°におけるピーク強度Ｂと、の比率Ａ／Ｂを算出した。得られた結果を表１に示す。
なお、ブラッグ角２θ±０．３°＝９．５及び２７．２°における二つの主ピークは、テトラヒドロフラン中に分散させる前の段階におけるスペクトルチャートにおいても確認することができた。
また、測定の条件は、下記の通りとした。
Ｘ線管球：Ｃｕ
管電圧：４０ｋＶ
管電流：３０ｍＡ
スタート角度：３．０°
ストップ角度：４０．０°
走査速度：１０°／分
【００７０】
（２）示差走査熱量分析
また、示差走査熱量計（理学電機（株）製のＴＡＳ−２００型、ＤＳＣ８２３０Ｄ）を用いて、得られたチタニルフタロシアニン結晶の示差走査熱量分析を行った。得られた示差走査分析チャートを、図１２に示す。また、かかるチャートにおいては、吸着水の気化にともなうピーク以外に、２９６℃において１つのピークが確認された。
なお、測定条件は下記の通りとした。
サンプルパン：アルミニウム製
昇温速度：２０℃／分
【００７１】
（３）吸光度の測定
また、得られたチタニル二ロシアニン結晶０．１ｇを、メタノール及びＮ，Ｎ−ジメチルホルムアミドからなる混合溶媒（メタノール：Ｎ，Ｎ−ジメチルホルムアミド＝１：１（重量比））８ｇに対して加えて、液の温度を２３℃に保ちながら、超音波発生装置（ヤマト科学（株）製、ＢＲＡＮＳＯＮ１２００）を用いて、周波数４７ｋＨｚにて１時間超音波処理して懸濁液とした。次いで、得られた懸濁液を、ＰＴＦＥタイプの０．１μｍメンプランフィルタ（アドバンテスト（株）製）を用いてろ過し、ろ液を得た。次いで、得られたろ液をセル長１０ｍｍのセルに収容した後、かかるろ液における波長３２３．５ｎｍ及び４００ｎｍの光に対する吸光度を吸光度計（ＨＩＴＡＣＨＩ（株）製、分光光度計Ｕ３０００）で測定した。得られた結果を表１に示す。
【００７２】
（４）電気伝導度の測定
また、得られたチタニルフタロシアニン結晶０．３ｇを、伝導度水２０ｇに対して加えて、液の温度を２３℃に保ちながら、超音波発生装置（島田理化工業（株）製）を用いて、周波数１８ｋＨｚにて９０秒間超音波処理して懸濁液とした。次いで、得られた懸濁液を、ガラス繊維ろ紙（ＡＤＶＡＮＴＥＣ（株）製、ＧＣ−５０）を用いてろ過し、ろ液を得た。次いで、得られたろ液を伝導度計にて測定した。得られた結果を表１に示す。
【００７３】
４．電子写真感光体の製造
（１）中間層の形成
ビーズミルを用いて、酸化チタン（ＳＭＴ−０２、アルミナシリカ及びメチルハイドロジェンポリシロキサンで表面処理した数平均一次粒子径が１０ｎｍ（テイカ製））２００重量部、四元共重合ポリアミド樹脂（東レ（株）製、ＣＭ８０００）１００重量部、メタノール１０００重量部と、ｎ-ブタノール２００重量部とを、５時間混合、分散させ、さらに５ミクロンのフィルタにてろ過処理して、中間層用塗布液を得た。
次いで、直径３０ｍｍ、長さ２３８．５ｍｍのアルミニウム基体（支持基体）の一端を上にして、得られた中間層用塗布液中に５ｍｍ／ｓｅｃの速度で浸漬させて中間層用塗布液を塗布した。その後、１３０℃、３０分の条件で硬化処理を行って、膜厚２μｍの中間層を形成した。
【００７４】
（２）電荷発生層の形成
次いで、ビーズミルを用いて、上述したようにして製造したチタニルフタロシアニン結晶を２３０重量部と、ポリビニルアセタール樹脂（積水化学工業（株）製、エスレック  ＫＳ−５）５０重量部と、フェノキシ樹脂（ＩｎＣｈｅｍ（株）製、ＰＫＫＨ）５０重量と、プロピレングリコールモノメチルエーテル４０００重量部と、テトラヒドロフラン４０００重量部とを、２時間混合、分散させ、さらに３ミクロンのフィルタにてろ過処理して電荷発生層用塗布液を得た。
次いで、上述した中間層上にディップコート法にて塗布し、５０℃で５分間乾燥させて、膜厚０．１μｍの電荷発生層を形成した。
【００７５】
（３）電荷輸送層の形成
次いで、超音波分散機内に、下記式（７）で表されるビストリフェニルアミン誘導体（ＨＴＭ−１）７０重量部と、メタターフェニル１５重量部と、樹脂溶液３８０重量部と、テトラヒドロフラン３２０重量部と、を収容したのち、１０分間分散処理させて、電荷輸送層用塗布液を得た。
なお、樹脂溶液とは、下記式（８）で表される粘度平均分子量２０，０００のポリカーボネート樹脂（Ｒｅｓｉｎ−１）１００重量部を、テトラヒドロフラン２８０重量部に対して混合分散させて得たものである。
得られた電荷輸送層用塗布液を、電荷発生層用塗布液と同様にして電荷発生層上に塗布し、１３０℃で３０分間乾燥し、膜厚２０μｍの電荷輸送層を形成し積層型電子写真感光体を作製した。
【００７６】
【化６】
2010008749.tif 000011
【００７７】
【化７】
2010008749.tif 000012
【００７８】
５．評価
（１）感度の測定
得られた電子写真感光体における感度を測定した。
すなわち、得られた電子写真感光体を、プリンタ（沖データ（株）製、ＭｉｃｒｏＬｉｎｅ−２２）に対して組み付け、常温常湿環境下（温度２５℃、湿度６０％ＲＨ）、現像位置での電位（絶対値）を感度（Ｖ）として測定し、下記基準に沿って評価した。得られた結果を表１に示す。
○：感度の値が５２Ｖ未満の値である
△：感度の値が５２〜５５Ｖ未満の値である
×：感度の値が５５Ｖ以上の値である
【００７９】
（２）メモリ電位の測定
得られた電子写真感光体におけるメモリ電位を測定した。
すなわち、得られた電子写真感光体を、プリンタ（沖データ（株）製、ＭｉｃｒｏＬｉｎｅ−２２）に対して組み付け、常温常湿環境下（温度２５℃、湿度６０％ＲＨ）、電子写真感光体における未露光部分の表面電位、及び露光部分の帯電工程実施後の表面電位を測定し、その差をメモリ電位とし、下記基準に沿って評価した。得られた結果を表１に示す。
○：メモリ電位の値が２０Ｖ未満の値である
△：メモリ電位の値が２１〜２３Ｖ未満の値である
×：メモリ電位の値が２４Ｖ以上の値である
【００８０】
［実施例２］
実施例２においては、チタニルフタロシアニン結晶を製造する際に、実施例１においては６時間ずつ２回行った加熱撹拌を、４時間ずつ３回の実施に変えたほかは、実施例１と同様にチタニルフタロシアニン結晶の製造及び評価、並びに電子写真感光体の製造及び評価を行った。得られた結果を表１に示す。また、得られたＣｕＫα特性Ｘ線回折スペクトルチャートを図１３に示す。
なお、示差走査熱量分析においては、実施例１と同様に、２７０〜４００℃の間に一つのピークが確認された。
【００８１】
［実施例３］
実施例３においては、チタニルフタロシアニン結晶を製造する際に、実施例１においては６時間ずつ２回行った加熱撹拌を、２時間ずつ２回の実施に変えたほかは、実施例１と同様にチタニルフタロシアニン結晶の製造及び評価、並びに電子写真感光体の製造及び評価を行った。得られた結果を表１に示す。また、得られたＣｕＫα特性Ｘ線回折スペクトルチャートを図１４に示す。
なお、示差走査熱量分析においては、実施例１と同様に、２７０〜４００℃の間に一つのピークが確認された。
【００８２】
［比較例１］
比較例１においては、チタニルフタロシアニン結晶を製造する際に、実施例１においては６時間ずつ２回行った加熱撹拌を、最初の１回のみを１２時間行う実施に変えたほかは、実施例１と同様にチタニルフタロシアニン結晶の製造及び評価、並びに電子写真感光体の製造及び評価を行った。得られた結果を表１に示す。
なお、比較例１においてはＣｕＫα特性Ｘ線回折スペクトルチャートを示さないが、ブラッグ角２θ±０．３°＝９．５及び２７．２°に主ピークを有することが確認できた。
また、示差走査熱量分析においては、実施例１と同様に、２７０〜４００℃の間に一つのピークが確認された。
【００８３】
［比較例２］
比較例２においては、チタニルフタロシアニン結晶を製造する際に、加熱撹拌時間を２４時間に変えたほかは、比較例１と同様にチタニルフタロシアニン結晶の製造及び評価、並びに電子写真感光体の製造及び評価を行った。得られた結果を表１に示す。また、得られたＣｕＫα特性Ｘ線回折スペクトルチャートを図１５に示す。
なお、示差走査熱量分析においては、実施例１と同様に、２７０〜４００℃の間に一つのピークが確認された。
【００８４】
［比較例３］
比較例３においては、チタニルフタロシアニン結晶を製造する際に、加熱撹拌時間を３６時間に変えたほかは、比較例１と同様にチタニルフタロシアニン結晶の製造及び評価、並びに電子写真感光体の製造及び評価を行った。得られた結果を表１に示す。また、得られたＣｕＫα特性Ｘ線回折スペクトルチャートを図１６に示す。
なお、示差走査熱量分析においては、実施例１と同様に、２７０〜４００℃の間に一つのピークが確認された。
【００８５】
【表１】
2010008749.tif 000013
【産業上の利用可能性】
【００８６】
本発明によれば、当該チタニルフタロシアニン結晶を水に対して所定の条件下にて分散させた分散液のろ液における電気伝導度を、所定の範囲内の値とすることにより、感光層中における分散性に優れたチタニルフタロシアニン結晶を得ることができるようになった。
また、本発明によれば、上述した所定条件下の電気伝導度が所定の範囲内の値であるチタニルフタロシアニン結晶を、効率的に製造することができるようになった。
したがって、かかるチタニルフタロシアニン結晶を電荷発生剤として用いた電子写真感光体は、複写機やプリンター等の各種画像形成装置における電気特性の向上や、品質の安定化に著しく寄与することが期待される。
【図面の簡単な説明】
【００８７】
【図１】図１は、α化度と、感度特性と、の関係を説明するために供する図である。
【図２】図２は、α化度と、露光メモリ特性と、の関係を説明するために供する図である。
【図３】図３は、電気伝導度と、感度特性と、の関係を説明するために供する図である。
【図４】図４は、電気伝導度と、露光メモリ特性と、の関係を説明するために供する図である。
【図５】図５は、チタニルフタロシアニン結晶の分散性と、感度特性と、の関係を説明するために供する図である。
【図６】図６は、感光層における反射吸光度の測定方法を説明するために供する図である。
【図７】図７は、３２３．５ｎｍの光に対する吸光度と、感度特性と、の関係を説明するために供する図である。
【図８】図８は、４００ｎｍの光に対する吸光度と、感度特性と、の関係を説明するために供する図である。
【図９】図９は、加熱撹拌時間の合計と、電気伝導度と、の関係を説明するために供する図である。
【図１０】図１０は、加熱撹拌時間の合計と、α化度と、の関係を説明するために供する図である。
【図１１】図１１は、実施例１におけるチタニルフタロシアニン結晶のＣｕＫα特性Ｘ線回折スペクトルである。
【図１２】図１２は、実施例１におけるチタニルフタロシアニン結晶の示差走査熱量分析チャートである。
【図１３】図１３は、実施例２におけるチタニルフタロシアニン結晶のＣｕＫαＸ線回折スペクトルである。
【図１４】図１４は、実施例３におけるチタニルフタロシアニン結晶のＣｕＫαＸ線回折スペクトルである。
【図１５】図１５は、比較例２におけるチタニルフタロシアニン結晶のＣｕＫαＸ線回折スペクトルである。
【図１６】図１６は、比較例３におけるチタニルフタロシアニン結晶のＣｕＫαＸ線回折スペクトルである。
【符号の説明】
【００８８】
１２：基体、１４：感光層
【図１】
2010008749.tif 000014
【図２】
2010008749.tif 000015
【図３】
2010008749.tif 000016
【図４】
2010008749.tif 000017
【図５】
2010008749.tif 000018
【図６】
2010008749.tif 000019
【図７】
2010008749.tif 000020
【図８】
2010008749.tif 000021
【図９】
2010008749.tif 000022
【図１０】
2010008749.tif 000023
【図１１】
2010008749.tif 000024
【図１２】
2010008749.tif 000025
【図１３】
2010008749.tif 000026
【図１４】
2010008749.tif 000027
【図１５】
2010008749.tif 000028
【図１６】
2010008749.tif 000029